(57)【要約】  金属ホウ化物素材を含有するエミッタであり、少なくとも部分的に丸みのある半径１μｍ以下の端部を有する。電界をこのエミッタに印加しそのエミッタから電子ビームを発生させることができる。このエミッタを形成すべく単結晶ロッドから素材を除去することで、半径１μｍ以下の丸端部を有する金属ホウ化物素材含有エミッタを形成することができる。
2019525401.tif 000002
【特許請求の範囲】
【請求項１】
金属ホウ化物素材を含有するエミッタを備え、
上記エミッタが、少なくとも部分的に丸みのある半径１μｍ以下の端部を有する装置。
【請求項２】
請求項１に記載の装置であって、上記金属ホウ化物素材に、アルカリ金属、アルカリ土類金属、遷移金属、ランタニド及びアクチニドからなるリストから選定された種が含まれる装置。
【請求項３】
請求項１に記載の装置であって、上記金属ホウ化物素材が金属六ホウ化物素材である装置。
【請求項４】
請求項１に記載の装置であって、上記金属ホウ化物素材にＬａＢ６が含まれる装置。
【請求項５】
請求項１に記載の装置であって、上記エミッタが１ｍｍ２未満の放出エリアを有する装置。
【請求項６】
請求項１に記載の装置であって、上記金属ホウ化物素材が＜１００＞なる結晶方位を有する装置。
【請求項７】
請求項１に記載の装置であって、上記半径が７００ｎｍ以下である装置。
【請求項８】
請求項１に記載の装置であって、上記半径が４５０ｎｍ以下である装置。
【請求項９】
請求項１に記載の装置であって、上記半径が１００ｎｍ以下である装置。
【請求項１０】
請求項１に記載の装置であって、上記少なくとも部分的に丸みのある端部が、平坦な放出ファセットを有する装置。
【請求項１１】
請求項１に記載の装置であって、上記エミッタが１μｍ２未満の放出エリアを有する装置。
【請求項１２】
金属ホウ化物素材を含有するエミッタであり、少なくとも部分的に丸みのある半径１μｍ以下の端部を有するエミッタを、準備するステップと、
上記エミッタに電界を印加するステップと、
上記エミッタから電子ビームを発生させるステップと、
を有する方法。
【請求項１３】
請求項１２に記載の方法であって、上記発生が極低温（クライオジェニック）電界放出モードで起こる方法。
【請求項１４】
請求項１２に記載の方法であって、上記発生が室温電界放出モードで起こる方法。
【請求項１５】
請求項１２に記載の方法であって、上記発生が暖温電界放出モードで起こり、その暖温電界放出モードが周囲より高く且つ１０００Ｋ未満の温度で動作する方法。
【請求項１６】
請求項１２に記載の方法であって、上記発生が熱電界モードで起こる方法。
【請求項１７】
請求項１２に記載の方法であって、上記発生がフォトカソードモードで起こる方法。
【請求項１８】
請求項１２に記載の方法であって、上記発生が１０−９Ｔｏｒｒ以下の動作圧で起こる方法。
【請求項１９】
請求項１２に記載の方法であって、上記発生が１０−１１Ｔｏｒｒ以下の動作圧で起こる方法。
【請求項２０】
単結晶ロッドから素材を除去することで、金属ホウ化物素材を含有するエミッタを形成するステップを有し、
そのエミッタが、少なくとも部分的に丸みのある半径１μｍ以下の端部を有する方法。
【発明の詳細な説明】
【技術分野】
【０００１】
本件開示は、ホウ素化合物から製造された電子エミッタに関する。
【背景技術】
【０００２】
（関連出願への相互参照）
本願は、２０１６年６月３０日付米国暫定特許出願第６２／３５６７３８号に基づく優先権を主張する出願であるので、この参照を以てその開示内容を本願に繰り入れることにする。
【０００３】
アルカリ土類及び希土類のホウ素化合物を熱イオン放出（熱電子放出）に用いることができる。これらの素材の物理及び化学特性からすれば、ホウ素化合物カソードはタングステン製熱電子カソードに優るものとなる。六ホウ化ランタン（ＬａＢ６）カソードは、走査型電子顕微鏡（ＳＥＭ）装置、透過型電子顕微鏡、電子ビームリソグラフィシステムその他の電子光学システムにて熱イオン的電子エミッタ向けに用いられている。電子光学システムの性能、特に低ビームエネルギでのそれが底上げされるとはいえ、こうしたホウ素化合物カソードでは酸化関連損傷を減らすための厄介な真空テクノロジ的改修が必須であった。
【０００４】
ホウ素化合物例えばＬａＢ６は、通常のカソード動作温度ではオキシダント及び水蒸気と非常に反応しやすい。従来システムでは、コールドトラップ、スパッタイオンポンプ、真空シール、熔接金属ベロウ及び封止テクノロジを用いることで、ホウ素化合物カソード周辺の真空環境が保持されていた。ホウ素化合物製熱電子エミッタでも、放出安定性を実現するための改修が必須であった。例えば、誘電体膜がカソード上に経時蓄積されることを踏まえ、独立ヴェーネルトバイアス電源を利用して有効放出エリアを減らし、カソード端部のみとしていた。純度及び清浄性の問題があるため、ホウ素化合物カソードを用い熱イオン動作を実現するには特定の素材が必要となる。
【０００５】
これらの改修を以てしてさえも、ＬａＢ６用熱電子放出電子銃アセンブリは動作平衡に到達しておらず、内部水蒸気を離脱させるには動作時温度が不十分であった。そのＬａＢ６カソード環境内の高分圧水蒸気により、そのカソードに質量損失、浸食及び損傷が引き起こされていた。不適切なカソード動作環境は加速的な質量損失をもたらしかねない。
【０００６】
ＬａＢ６は、トライオード（三極）型電子銃装置内の大放出エリア熱電子エミッタとしては用いられていない。トライオード型電子銃装置では源泉輝度が空間電荷効果により制限される。ヴェーネルト電位は不要な「マルタ十字」状電子放出を防ぐため用いられるものであり、それによりアノードからの引出電位を部分的に遮蔽することができる。熱電子エミッタとして（例．約１８００Ｋにて）用いる場合、カソード素材がホウ化物素材又は形成酸化物の酸化及び昇華を通じた質量損失を被る。その昇華プロセスはカソードの形状及び放出特性に変化をもたらすので、時間を経るにつれそのエミッタ素材の放出面又はバルクの諸部分が失われることがある。昇華又は蒸発した酸化物が絶縁膜となり、その光学系の不安定性に荷担することがある。
【０００７】
カソードを低温で動作させることで、カソードからのホウ化物素材の質量損失速度を下げることができる。低温ではヴェーネルト電極背面上での素材堆積が減る（例．ＬａＢ６）。しかしながら、金属（例．Ｌａ、Ｈｆ）その他の希土類ホウ化物カソードエミッタの高真空環境内低温動作により、有機汚染物の分圧に応じ放出面が容易に汚染されることとなりかねない。
【先行技術文献】
【特許文献】
【０００８】
【特許文献１】米国特許出願公開第２０１５／０００２００９号
【特許文献２】米国特許第６３８７７１７号
【特許文献３】米国特許出願公開第２０１１／０１０１２３８号
【特許文献４】米国特許出願公開第２００６／０２２６７５３号
【発明の概要】
【発明が解決しようとする課題】
【０００９】
このように、必要とされているのはより秀逸な金属ホウ化物製電子エミッタである。
【課題を解決するための手段】
【００１０】
第１の態様では装置が提供される。本装置は、金属ホウ化物素材を含有するエミッタを備える。そのエミッタは、少なくとも部分的に丸みのある半径１μｍ以下の端部を有するものとする。
【００１１】
上記金属ホウ化物素材には、アルカリ金属、アルカリ土類金属、遷移金属、ランタニド及びアクチニドからなるリストから選定された種が含まれうる。その金属ホウ化物素材を金属六ホウ化物素材とすることができる。その金属ホウ化物素材にはＬａＢ６が含まれうる。その金属ホウ化物素材の結晶方位は＜１００＞とされうる。
【００１２】
上記エミッタの放出エリアは１ｍｍ２未満とされうる。上記丸みのある端部の半径は７００ｎｍ以下、４５０ｎｍ以下又は１００ｎｍ以下とされうる。エミッタの放出エリアは１μｍ２未満とされうる。上記少なくとも部分的に丸みのある端部は、平坦な放出ファセット（切り子面）を有するものとされうる。
【００１３】
第２の態様では方法が提供される。本方法は、金属ホウ化物素材を含有するエミッタを準備するステップと、そのエミッタに電界を印加するステップと、そのエミッタから電子ビームを発生させるステップと、を有する。そのエミッタは、少なくとも部分的に丸みのある半径１μｍ以下の端部を有する。
【００１４】
上記発生は、極低温（クライオジェニック）電界放出モード、室温電界放出モード、暖温電界放出モード、熱電界モード及び／又はフォトカソードモードで生起しうる。暖温電界放出モードは周囲より高く且つ１０００Ｋ未満の温度で動作する。
【００１５】
上記発生は１０−９Ｔｏｒｒ以下の動作圧又は１０−１１Ｔｏｒｒ以下の動作圧で生起しうる。
【００１６】
第３の態様では方法が提供される。本方法は、単結晶ロッドから素材を除去することで、金属ホウ化物素材を含有するエミッタを形成するステップを有する。そのエミッタは、少なくとも部分的に丸みのある半径１μｍ以下の端部を有する。
【００１７】
本件開示の性質及び目的についてのより遺漏なき理解のため、以下の添付図面と併せ後掲の詳細記述を参照されたい。
【図面の簡単な説明】
【００１８】
【図１】本件開示に係る電子放出システムの一実施形態の前面図である。
【図２】金属六ホウ化物の分子構造を示す図である。
【図３】本件開示に係る方法のフローチャートである。
【図４】ＬａＢ６に関し縮小時輝度を引出電圧と対比する図である。
【図５】ＬａＢ６に関し縮小時輝度を端部頂点電界と対比する図である。
【発明を実施するための形態】
【００１９】
特許請求の範囲記載の主題を特定の諸実施形態により記述するけれども、本願中で説明される長所及び特徴全てを提供しない諸実施形態を含め、他の諸実施形態もまた本件開示の技術的範囲内に存するものとする。様々な構造的、論理的、処理ステップ的及び電子的変更を、本件開示の技術範囲から離隔することなく施すことができる。従って、本件開示の技術的範囲は添付する特許請求の範囲への参照によってのみ定義されるものである。
【００２０】
本願記載の諸実施形態により提供されるエミッタは高輝度、良好安定度且つ長寿命なものである。本願記載の如く、従来のホウ化物カソードからエミッタの放出エリアを減らし輝度を向上させることができる。ホウ化物の放出エリアは通常は１０〜１００μｍ２である。熱イオン放出面の輝度は、部分的には放出エリアのサイズにより決定づけられる。例えば、通常のエミッタは２０μｍ直径以上になりうる。本願記載のエミッタは、それらとは違い、１μｍ２未満の放出エリアを有するものとすることができる。放出エリアのサイズ縮小により輝度を数桁ほど高めることができる。本願記載の諸実施形態を既存システムに組み込むこと、ひいては再設計コストを抑えることができる。
【００２１】
図１は電子放出システム１００の前面図であり、これはエミッタ１０１及びエミッタ搭載機構１０２を有している。電子放出システム１００は、自電子放出システム１００周辺の環境又は空間内へと電子を放出するよう構成されている。エミッタ１０１は第１部分１０３、第２部分１０４及び丸みのある端部（丸端部）１０５を有している。第１部分１０３は円柱状とすることができる。丸端部１０５を除く第２部分１０４は全体として円錐台状とすることができる。第２部分１０４は第１部分１０３の先端上に配置することができる。第１部分１０３・丸端部１０５間で第２部分１０４の幅又は直径にテーパを付すことができる。第１部分１０３及び第２部分１０４は全体として丸くすることができるが、第１部分１０３及び第２部分１０４に結晶構造によるファセットが設けられることもある。丸端部１０５は第２部分１０４の先端上に位置しており、全体として切頭形状にするとよい。丸端部１０５には少なくとも部分的に、或いは全面的に丸みをつけることができる。本願記載の形状以外の形状にすることもできる。
【００２２】
第１部分１０３のことを、或いは第１部分１０３及び第２部分１０４のことを、エミッタ１０１の“シャフト”と記すことができる。エミッタ１０１のシャフトはエミッタ搭載機構１０２により保持されている。
【００２３】
エミッタ１０１、第１部分１０３、第２部分１０４又は丸端部１０５の寸法を変えることができる。エミッタ１０１のシャフト、或いはエミッタ１０１それ自体を、長さ及び直径双方に関しナノメートルスケール又はマイクロメートルスケールのものとすることができる。
【００２４】
エミッタ搭載機構１０２の構成を、図１に描かれているものから変えることができる。一例に係るエミッタ搭載機構１０２では、ヘアピン脚用電極を有するセラミクス製絶縁体上にタングステン製ヘアピンを着座させ、それを用いエミッタ端部が支持される。そのヘアピンを加熱することで、フラッシュクリーニングを実行すること、或いはエミッタ温度を熱電界放出（ＴＦＥ）値（例．約１８００Ｋ）まで上げることができる。接地参照電源によりそのエミッタ向けのバイアス電圧、例えば約５ｋＶを供給することができる。
【００２５】
電界が電子放出システム１００に対し又はそのシステム内で印加される。その電界は帯電プレートその他の技術を用い印加することができる。
【００２６】
丸端部１０５は、電子放出システム１００周辺の減圧空間内へと自由電子を放出するよう構成されている。図１中の挿入図に示す如く丸端部１０５はある半径１０６を有している。半径１０６は、丸端部１０５の中心１０８から丸端部１０５のバルク内を通り外表面１０７までを測ることで求まる。丸端部１０５の半径１０６は１μｍ未満とすることができ、１．０ｎｍに至るどのような値及び範囲としてもよい。例えば、丸端部１０５の半径１０６を７００ｎｍ以下、４５０ｎｍ以下又は１００ｎｍ以下とすることができる。この半径は０μｍ超とする。
【００２７】
エミッタ１０１の放出エリアは１μｍ２未満とすることができる。この放出エリアを丸端部１０５の外表面１０７の一部とするとよい。
【００２８】
丸端部１０５は均一な丸みを帯びていても不均一な丸みを帯びていてもよい。丸端部１０５が平坦な放出ファセット１０９を有していてもよい。例えば、小さな＜１００＞方位ナノフラットの形態を採る平坦放出ファセット１０９が存していてもよい。この平坦放出ファセット１０９を用いることで、好適に平行化された電子ビームを発生させることができる。一例に係る平坦放出ファセット１０９によれば、１μｍ２未満の放出エリアを提供することができる。
【００２９】
別例に係る丸端部１０５は全体として半球又は放物面形状のものである。こうした形状により電子放出をより広範囲に拡げるようにすれば、より小さくてより高輝度な電子小集団をもたらしその電子光学系内に通すことができる。
【００３０】
所望の丸端部１０５を提供するには表面結晶度を制御すればよい。
【００３１】
丸端部１０５の直径を縮小等して丸端部１０５の半径を変えることで、放出されるビームの輝度が高まる。これはエミッタの縮小時輝度Ｂｒであり、
Ｂｒ＝Ｉ／（πｒｖｓ２ΩＶｅｘｔ）      式１
として定義される；但しＩは電界放出電流、ｒｖｓはその仮想放出源の半径、Ωはそのビームの立体角、Ｖｅｘｔは動作電圧である。この輝度等式中の２個のパラメタが、端部直径縮小時に変化する。第１に、端部を小さめにするとその端部での電界の増強度が高めになり、それにより所与電流放出に必要な電圧が低下してＶｅｘｔの値が下がるため、縮小時輝度Ｂｒの値が大きくなる。第２に、端部直径が小さいと仮想放出源サイズｒｖｓが小さめになるため、縮小時輝度Ｂｒの値が大きくなる。
【００３２】
１μｍ未満又はナノメートルスケールの半径を有する丸端部１０５を用いることで輝度が高まる。輝度は、通常、半径が小さくなるにつれ高まる；電子がより小さな表面積から放出されるからである。半径１００ｎｍ未満のホウ化物製エミッタなら更に高い輝度値が実現されよう。例えば、半径が５ｎｍ、１０ｎｍ、２５ｎｍ、５０ｎｍ及び１００ｎｍの場合、エミッタの放出表面積は順に約１６０ｎｍ２、６３０ｎｍ２、３９３０ｎｍ２、１５７１０ｎｍ２及び６２８３０ｎｍ２となる。
【００３３】
丸端部１０５の放出エリアを１ｍｍ２未満とすることができる。丸端部１０５の放出エリアが、その丸端部１０５の全表面積に対応していてもその丸端部１０５の一部表面積に対応していてもよい。例えば、放出エリアが平坦放出ファセット１０９に対応していてもよい。
【００３４】
エミッタ１０１は金属ホウ化物素材から製作することができる。例えば、その金属ホウ化物素材を、図２に示したそれの如き金属六ホウ化物素材とすることができる。図２では金属が大きな球Ｍで表され、ホウ素が小さな球Ｂで表されている。金属ホウ化物素材中の金属には、アルカリ金属、アルカリ土類金属、遷移金属、ランタニド及びアクチニドからなるリストから選定された種を含めることができる。このエミッタは、本願記載の金属ホウ化物素材を構成要素とし、それのみで構成され、或いは本質的にそれのみで構成されたものとすることができる。
【００３５】
一例に係る金属ホウ化物素材は、ＬａＢ６、ＣｓＢ６、ＣｅＢ６、ＣａＢ６その他の金属六ホウ化物かそれを含有するものである。その金属ホウ化物素材に、ランタニド族の他の希土類六ホウ化物を含有させてもよい。多くの金属ホウ化物素材がエミッタ内で同様に振る舞う；それら素材それぞれの仕事関数が似ていて、それぞれ表面汚染物質（例．酸素、水）に対し概ね同様に反応し、いずれも通常は熱電子エミッタと同じ概略温度付近で動作するためである。とはいえ、金属ホウ化物間には揮発性の違いがある。例えば、ＣｅＢ６はＬａＢ６よりも蒸発しにくい。エミッタ１０１を低温で動作させることで蒸発の影響を減らすことができる。
【００３６】
金属六ホウ化物構造には、遷移金属、ランタニド金属等の金属を（図２に示す如く）ホウ素クラスタが取り巻き低い仕事関数をもたらすケージ化構造が含まれている。このケージ化構造が崩れるとその表面における電子密度が損なわれかねない。とはいえ、六ホウ化物構造以外の金属ホウ化物構造でも、許容しうる仕事関数がエミッタにて実現されうる。
【００３７】
上記金属ホウ化物素材が超導電性ＭＴ４Ｂ４素材であってもよい；但しＭはＳｃ、Ｙ、Ｌｎ、Ｔｈ又はＵであり、ＴはＲｕ、Ｏｓ、Ｃｏ、Ｒｈ又はＩｒである。例えば上記金属ホウ化物素材をＣｅＣｏ４Ｂ４とすることができる。
【００３８】
エミッタの輝度は素材の仕事関数に対し逆傾向で増減する。エミッタ素材の縮小時輝度は式１にて定義されている。電界放出電流Ｉは素材の仕事関数に反比例する。仕事関数値が低いほど電流が大きくなり輝度値が高くなる。仮想放出源サイズｒｖｓは１／４に上昇した仕事関数に反比例するので、仕事関数が低めだと仮想放出源サイズが大きくなるが、電流増加の方が支配的であるため、仕事関数が低めなら合計輝度は高めになる。
【００３９】
通常、六ホウ化物のバンドギャップエネルギは約２ｅＶである。通常、高輝度電界放出での許容仕事関数は５ｅＶ以下である。六ホウ化物素材例えばＬａＢ６又はＣｅＢ６の仕事関数は３ｅＶ未満である。六ホウ化物素材により充足されるもう一つのエミッタ素材電気特性は誘電率である。半導体の誘電体的性質により電界を素材中に浸透させ、エネルギ帯のフェルミピニングを引き起こすことができる。そのフェルミピニング又は縮退により伝導帯がその素材のフェルミ準位よりも下方になり、それにより放出面に（電子密度が高いという）金属的性質が付与される。
【００４０】
上記金属ホウ化物素材中の不純物が仕事関数に影響を及ぼしうる。金属ホウ化物素材内不純物準位を選定することで、そのエミッタでの許容仕事関数を実現することができる。
【００４１】
上記金属ホウ化物の化学式中に共有及び／又はイオン結合原子、例えばアルカリ金属、アルカリ土類金属、遷移金属、ランタニド又はアクチニド原子を含めることができる。例えば結晶のバルクを共有結合込み、その結晶の表面をイオン結合込みのものとする。他の結晶内結合構成を採ることも可能である。
【００４２】
ある例によれば、上記金属ホウ化物素材に別々の金属ホウ化物の組合せを含めることができる。
【００４３】
丸端部１０５における金属ホウ化物の放出面を単結晶素材で形成し、輝度を向上させることができる。アモルファス又は多結晶の金属ホウ化物素材を用いてもよい。一例に係る金属ホウ化物素材は全面的に結晶質なものである。別の例に係る金属ホウ化物素材は部分的に結晶質なものである。
【００４４】
エミッタ１０１における金属ホウ化物素材の結晶方位を、図２に示す如く＜１００＞とすることができる。＜１００＞なる結晶方位は、ＬａＢ６にて仕事関数が最低となる方位の一つである。約３．０ｅＶ未満の仕事関数を呈する別の結晶方位を用いてもよい。例えば＜３１０＞面は熱的に安定であり、ＬａＢ６のどの単結晶面でも２．５０ｅＶなる最低の仕事関数を呈する。仕事関数の昇順では、ＬａＢ６の結晶方位は（２１０）、（１００）、（１１０）、（１１１）及び（２１１）となる。例えばＬａＢ６結晶方位が（１００）、（１１０）、（１１１）及び（２１０）なら、順に２．３ｅＶ、２．５ｅＶ、３．３ｅＶ及び２．２ｅＶなる仕事関数がもたらされる。高い仕事関数を呈する方位は、熱的にあまり安定でなく成長中に再秩序化が生じうるため、成長させるのが難しかろう。非立方面も炭素汚染を被りやすいであろう。
【００４５】
電子は、この電子放出システム１００に対し電界を印加することで生成される。図３に示すように、２００では半径１μｍ以下の丸端部を有する金属ホウ化物素材含有エミッタが準備される。２０１ではそのエミッタに電界が印加される。２０２ではそのエミッタから電子ビームを発生させる。
【００４６】
用いる引出電圧は約０．５ｋＶ〜１０ｋＶとすればよく、０．１ｋＶに至るどのような値、どのような範囲としてもよい。例えば、引出電圧を約１ｋＶ〜１０ｋＶ又は約１．５ｋＶ〜１０ｋＶにするとよい。
【００４７】
金属ホウ化物素材用電界は約１Ｖ／ｎｍ〜４Ｖ／ｎｍの範囲内とすること、例えば０．１Ｖ／ｎｍに至るどのような値、どのような範囲としてもよい。１Ｖ／ｎｍ〜４Ｖ／ｎｍなる範囲の電界が、とりわけその仕事関数が３ｅＶに達する金属ホウ化物素材では有用であるが、他の電界値にすることも可能である。
【００４８】
ある例によれば、ＬａＢ６製エミッタにて用いられる引出電圧は約１．５ｋＶ〜１０ｋＶの範囲内、電界が約１Ｖ／ｎｍ〜３Ｖ／ｎｍの範囲内とされよう。ある例ではその電界が約１．４Ｖ／ｎｍ〜２．５Ｖ／ｎｍの範囲内とされる。
【００４９】
エミッタの安定度は制御することができる。丸端部１０５が通常のシステムよりも小さいが、丸端部１０５の面積又は半径が小さめであるということは、小さめの粒子又は誤差でも不安定が引き起こされうるということである。故に、電子放出システム１００を超清浄高真空又はそれより良好なところ（例．合計分圧が１Ｅ−９Ｔｏｒｒ未満の放出チャンバ環境）で動作させることで、高輝度及び長寿命を併せ実現することが可能となる。より高い圧力に関わる他の真空パラメタを、安定度、輝度及び／又は寿命の許容値と併用してもよい。図４及び図５には、丸端部付ＬａＢ６製エミッタの輝度と、様々な動作温度での印加バイアス電圧及びエミッタ端部頂点電界との関係が、プロットされている。このモデル化結果からわかるように、１０８Ａ／（ｓｒ・ｍ２・Ｖ）なる縮小時輝度に、半径１μｍ以下のエミッタ端部で以て到達することができる。
【００５０】
超清浄高真空環境内での動作は、ＬａＢ６をはじめとする金属ホウ化物製エミッタにて優れた結果をもたらすものである。ＬａＢ６製エミッタにおける質量損失の大半は、貧弱な真空が原因で高分圧の反応性ガスがエミッタ環境内に生じることに由来している。超清浄高真空動作では、小直径エミッタ構造の蒸発又は昇華を通じた質量損失が減少し、より安定な動作、より長いエミッタ寿命が実現されることとなろう。
【００５１】
本願記載の金属ホウ化物製エミッタは様々な動作モード、例えば極低温電界放出モード、室温電界放出モード、暖温電界放出モード、熱電界モード又はフォトカソードモードで動作するよう構成することができる。それらのモードの組合せも、本願記載の金属ホウ化物製エミッタを用い実行されうる。その金属ホウ化物製エミッタを特定のモード向けに最適化してもよいし、個々のモードで用いられるパラメタをその金属ホウ化物製エミッタ向けに仕立て上げることもできる。例えば丸端部の寸法をモード毎に変えてもよい。
【００５２】
極低温、低温、暖温又はショットキー放出では、半径１００ｎｍ未満が望ましかろう。フォトカソードの場合、そのホウ化物製エミッタを、ナノチップ（ナノ端部）エミッタとすることやその粗さがオングストロームスケールの平坦面を有するものとすることができよう。エミッタにより吸収される光子はその素材のエネルギバンドギャップにマッチするものとなりうる。
【００５３】
いずれの電界放出モードでも電界が電子放出システムに対し又はその内部で印加され、例えばそれが電極を用い正の高電圧で以て行われる。この正高電圧により電子が吸引されるため、一部の電子がエミッタの表面から離脱する。印加電界が十分に高く、丸端部対真空界面上の電位障壁を下げるに足る場合、電子が表面障壁をトンネリングし、バイアスされているアノードへと進行することとなろう（即ち量子力学的トンネリング）。
【００５４】
極低温電界放出モードでの動作温度は約０Ｋ〜３００Ｋ未満となろう。そのシステムの温度は、動作中はエミッタの温度以下となる。極低温電界放出には、放出電子のエネルギ分布を抑えられる見込みがある。エネルギ拡散（ΔＥ）を、そのエミッタにおけるフェルミディラック分布を狭めることで減らすことができる。極低温電界放出モードに周期的温度フラッシングを組み入れ、放出を安定に保つようにするとよい。
【００５５】
１μｍ未満又はナノメートルスケールの半径を有する丸端部１０５を極低温電界放出で以て用いることで、輝度を高めると共に、典型的なエミッタ温度、例えば約１００℃〜２００℃なるエミッタ温度での安定性を提供することができる。
【００５６】
ＭＴ４Ｂ４製金属ホウ化物素材を極低温で以て用い、超導電特性を提供することができる。
【００５７】
室温電界放出は一般に６５゜Ｆ〜１００゜Ｆ（１８℃〜３８℃）にて動作する。室温電界放出動作モードでは、極低温電界放出と異なり除熱用ハードウェアが不要となりうるため、実施コストをより低くすることができる。
【００５８】
暖温電界放出モードは、周囲より高く且つ１０００Ｋ未満の温度にて、或いは周囲より高くそのシステムでの熱電子放出検出可能温度より低い温度にて動作する。エミッタ温度は、そのシステムの温度と、そのシステムでの熱電子放出検出可能温度と、の間となる。暖温電界放出モードによれば、伝導帯内電子がより多数であるため電流変動の低減を実現してバルク内電子正孔相互作用を減らすことができ、及び／又は、エミッタ端部における射突分子の滞留時間をより短くすることができる。暖温電界放出の長所は、不要射突分子（例．Ｈ２Ｏ、Ｈ２、ＣＯ、ＣＯ２、Ｏ２、Ｎ２又は炭化水素）の結合エネルギが下がり、その結果それら分子のエミッタ表面上での滞留時間が縮まることに由来している。
【００５９】
熱電界放出モードでは、低めの引出電圧を用い同じ輝度、例えば室温電界放出モードと同じ輝度を達成することができる。熱電界放出モードにおけるエミッタ温度は約１８００Ｋとなりうる。エミッタの丸端部の半径は、熱電界放出モードでは０．５μｍ〜１μｍがよいが、他の半径にすることもできる。熱電界放出ではより高エネルギな電子が放出に供されるが、その引き替えに、熱エネルギスペクトラムの付加が原因でエネルギ拡散が増大する。熱電界放出モードの長所の一つは、吸着物の滞留時間をかなり縮めることができ、従ってビーム電流中の高周波ノイズが減ることにある。その電子光学系を然るべく構成すればエネルギ拡散を減らすことができる。
【００６０】
フォトカソードモードでは、ある周波数の光がエミッタ上に落入する。光電放出が生じて電子流が発生する。即ち、光子が吸収され、電子がエミッタの表面へと移動し、それら電子が真空へと脱出する。これは、他の電界放出モードと併せて実行することも分けて実行することもできる。
【００６１】
ある種のレティクル及びウェハ検査アプリケーションでは、電子源に対し、可能な限り高い縮小時輝度Ｂｒ（ビームエネルギで以て正規化された輝度）を呈すること、並びに可能な限りエネルギ拡散（ΔＥ）が少なく１％未満なる安定性を全検査期間に亘り呈することが、求められる。電界式エミッタの高周波電流変動の一因は、真空中での残留気体分子の定常的な吸着／脱離である。その二乗平均平方根ノイズは放出表面積の１．５乗に反比例する。端部半径を小さくすると、同じ真空条件下でもより強いノイズが発生する可能性がある。真空度が低い方がノイズを減らせる。放出中にある温度（例．約３８０Ｋ〜１０００Ｋ）まで丸端部を加熱し、それにより揮発種を除去してその表面上での揮発種残留を妨げること（分子滞留時間を縮めること）、並びに放出面を清浄に保つことでも、安定な放出を実現することができる。エミッタを加熱することで、更に、トンネリング距離が縮まり電子エネルギが増すため、電界放出を起こしやすくなる。とはいえ、エミッタを加熱するとエネルギが拡散すること、即ちエネルギ拡散が大きめになることがありうる。
【００６２】
フォトカソード電界放出併用モードでは、次のプロセスを生起させることができる。光子が吸収され、電子が伝導帯内に集合し、そして電子が表面へと移動する。熱がエミッタに印加され、電子が印加電界で以て真空へと脱出する。通常、光子エネルギには、十分に高くて電子を伝導帯へと励起しうること、それでいてイオン化エネルギよりは低いことが、求められる。レーザ送給最適化時にレーザ侵入深さを考慮する必要があろう。
【００６３】
いずれの放出モードでも、金属ホウ化物素材の蒸発速度によっては、典型的なショットキー放出温度にて小端部半径電界電子エミッタとして用いること（例．１５００Ｋ超での動作）が、適わないことがある。寿命及び安定性を最適にするため、熱力学プロセス間物理的バランスを用いることや、印加引出電界による先鋭化を用いることができる。
【００６４】
ホウ化物電界放出エミッタの最適合計動作圧は、極低温電界放出、室温電界放出、暖温電界放出又はフォトカソードモードでは１０−９Ｔｏｒｒ以下となる。この動作圧は、真空関連分子（例．Ｈ２Ｏ、Ｈ２、ＣＯ、ＣＯ２、Ｏ２、Ｎ２又は炭化水素）の分圧全てを総和したものである。Ｈ２では分圧限界が１０−１２Ｔｏｒｒとなるであろうし、一方で他のいずれの分子でも、分圧は１０−１０Ｔｏｒｒ未満とすればよい。
【００６５】
動作圧を動作モードにより変えてもよい。例えば、動作圧を放出機構及び表面活性化エネルギにより変えてもよい。熱電界放出モードは１０−９Ｔｏｒｒ以下で動作させればよい。極低温電界放出モードは１０−１０Ｔｏｒｒ以下で動作させればよい。極低温電界放出モードもまた１０−１１Ｔｏｒｒ以下で動作させればよい。
【００６６】
熱電界放出では、付加された熱エネルギの働きで汚染物が脱離しやすくなるため、圧力に対し低感度となることがある。吸着物に係る結合エネルギが高い場合は、低い圧力を用い吸着物の射突速度を低下させることができる。
【００６７】
フォトカソードでは、照明源からの付加エネルギにより、あらゆる表面汚染物質を脱離させる能力が実現されることがあるが、これは使用素材の表面活性化エネルギにより左右されうる。
【００６８】
動作圧その他の真空パラメタはエミッタの汚染又は浸食に影響を及ぼす。エミッタ周囲環境における粒子数増加、例えば水蒸気その他の粒子により引き起こされたそれは、加速的な質量損失につながりかねない。高仕事関数面のみが引出電界に露出されるため、仕事関数放出エリアが消失し放出が０付近に落ちることがありうる。放射素材のあらゆるピッティングが結晶方位的に崩れ、仕事関数に影響を及ぼすことがありうる。
【００６９】
例えば、炭素薄層が電子流放出面上に形成されている場合、とりわけ低めの動作温度にて、その放出面の炭素質汚染が起こることがありうる。炭素質汚染物質の源泉となりうるものには、真空システム関連の揮発性有機物（例．油又は潤滑剤）、研磨剤又は洗浄剤由来の残留物、綿棒又は布巾由来の残留繊維その他の源泉がある。炭素膜は高仕事関数層付の放出面を汚染させ、放出電流を減少させる。
【００７０】
また例えば、水蒸気が原因となりエミッタにて素材の酸化、昇華又は蒸発が起こることがありうる。従って、耐火性又は誘電性素材を他の面、例えば内表面、孔及びアノード表面の上に形成するとよい。
【００７１】
更に例えば、ホウ化物素材の酸化によりそのホウ化物素材が汚染されうる。ホウ酸塩の形成がエミッタ上又はエミッタ内で起こりうる。
【００７２】
炭素質による汚染、水蒸気による損傷、或いは酸化を避けるため、電子放出システム周辺の真空環境が制御される。この環境の動作圧は動作モードで左右されうる。
【００７３】
使用に先立ち、約３０分に亘り超清浄超高真空環境内で１６００Ｋまで加熱することで、ホウ化物エミッタを調製して、そのエミッタの表面からあらゆる酸化物層を除去することができる。
【００７４】
フローティングゾーン技術（浮遊帯域法）を用い上記金属ホウ化物素材を準備することができる。金属ホウ化物素材を整形してもよいしそのサイズを小さくしてもよい。上記金属ホウ化物エミッタは様々な方法を用い製造することができる。単結晶ロッドを研削又は研磨し尖鋭な端部を形成することで、金属ホウ化物エミッタを製造することができる。単結晶ロッドの電気化学エッチングにより尖鋭な端部を形成することで、金属ホウ化物エミッタを製造することができる。反応性環境への単結晶ロッドの露出により素材を選択的に除去し、尖鋭な端部を形成することで、金属ホウ化物エミッタを製造することができる。反応性環境への単結晶ロッドの露出により、そのロッド上のパターン化側壁被覆を用い素材を選択的に除去し、尖鋭な端部の形成を促進することで、金属ホウ化物エミッタを製造することができる。電子エミッタとしての使用に備え、単結晶ナノ粒子又はナノワイヤを成長させることで、金属ホウ化物エミッタを製造することができる。電子エミッタとしての使用に備え、単結晶ナノ粒子又はナノワイヤを実装構造に取り付けることで、金属ホウ化物エミッタを製造することができる。ホウ化物素材の電子ビーム誘起堆積により小さなニードルを形成することで、金属ホウ化物エミッタを製造することができる。高圧酸素中での熱支援昇華により金属ホウ化物エミッタを製造することができる。イオン爆射により金属ホウ化物エミッタを製造することができる。これら様々な製造技術の組合せも実行することができる。
【００７５】
ある例では堆積を用い上記金属ホウ化物エミッタが製造される。金属ホウ化物例えばＬａＢ６なら、ある種の条件下で、細長い高アスペクト比ニードルを形成することができる。例えば、少量の汚染物質素材例えば遷移金属を、より大きな種結晶の表面上に堆積させる。それら種結晶及び金属質汚染物質を加熱すると素材表面マイグレーションが発生する。その金属質汚染物質が触媒となってホウ化物素材が成長し、大きな種結晶に固着した配向単結晶となる。その種結晶をホルダとして働かせることができる。
【００７６】
また例えば、気体環境からの小ニードルの生成を実行してもよい。支持構造は、遷移金属が内包されたカーボンナノチューブとすればよい。こうした構造は、金属有機化学気相成長（ＭＯＣＶＤ）その他のプロセスを用い生成することができる。
【００７７】
本件開示の実施形態は、レティクル及びウェハの検査及び計量システムにて用いることができる。それらのシステムは、所望の真空環境仕様を実現するよう構成することができる。そうしたシステムの例としては、１個又は複数個の電子源を用いる電子ビーム式ウェハ又はレティクル検査システム、１個又は複数個の電子源を用いる電子ビーム式ウェハ又はレティクルレビューシステム、１個又は複数個の電子源を用いる電子ビーム式ウェハ又はレティクル計量システム、或いはウェハ又はレティクル計量、レビュー又は検査での使用に備え１本又は複数本の電子ビームを用いＸ線を生成させるため少なくとも１個の電子源が必要とされるシステム等がある。エミッタからの電子流はサンプル、例えば半導体ウェハその他のワークピースへと差し向けることができる。その電子流を引出電極及び集束電極内で伝搬させることで、所望のビームエネルギ及びビーム電流を有する電子ビームを形成することができる。１個又は複数個のレンズを用いそのサンプル上に小さな電子ビームスポットを生成することができる。偏向器を用いその電子ビームで走査を行うことができる。サンプルをステージ上、例えば電子ビームに対し走査可能なステージ上に載置することができる。電子ビームがサンプルに射突したときにそのサンプルから二次電子及び後方散乱電子を放出させることができ、またそれを集めて検出器方向に加速することができる。
【００７８】
本件開示に関し特定の１個又は複数個の実施形態との関連で記述してきたが、ご理解頂けるように、本件開示の技術的範囲から離隔することなく本件開示の他実施形態をなすことができる。即ち、本件開示は添付する特許請求の範囲及びその合理的な解釈のみにより限定されるものと認められる。
【図１】
2019525401.tif 000003
【図２】
2019525401.tif 000004
【図３】
2019525401.tif 000005
【図４】
2019525401.tif 000006
【図５】
2019525401.tif 000007
【国際調査報告】
2019525401.tif 000008
2019525401.tif 000009